(57)【要約】  熱可塑性樹脂シート状物の製造に用いられるロールの表面にＵＶランプからの紫外線を照射してロール表面の付着物を除去する方法において、ＵＶランプとして、低圧ＵＶランプであり、かつ、照射光から２２０ｎｍ以下の波長の紫外線を消失させてオゾンを発生させない特定波長の紫外線を照射するオゾンレス低圧ＵＶランプを用いることを特徴とするロール表面の付着物除去方法、およびその方法を用いた熱可塑性樹脂シート状物の製造方法。オゾンレスの状態を現出させオゾンによる不具合を発生させることなく、付着物除去に有効な紫外線を効率よく照射でき、目標とするロール表面の付着物除去を効果的に行うことができる。
2018012052.tif 000002
【特許請求の範囲】
【請求項１】
熱可塑性樹脂シート状物の製造に用いられるロールの表面にＵＶランプからの紫外線を照射してロール表面の付着物を除去する方法において、前記ＵＶランプとして、低圧ＵＶランプであり、かつ、照射光から２２０ｎｍ以下の波長の紫外線を消失させてオゾンを発生させない特定波長の紫外線を照射するオゾンレス低圧ＵＶランプを用いることを特徴とする、ロール表面の付着物除去方法。
【請求項２】
前記特定波長の紫外線が、２２０ｎｍを超え３１０ｎｍ以下の範囲内の波長の紫外線を含んでいる、請求項１に記載のロール表面の付着物除去方法。
【請求項３】
前記特定波長の紫外線が、実質的に２５４ｎｍの波長の紫外線のみを含んでいる、請求項２に記載のロール表面の付着物除去方法。
【請求項４】
前記オゾンレス低圧ＵＶランプの管に、２２０ｎｍ以下の波長の紫外線の透過を規制可能に調製された石英ガラスを用いる、請求項１〜３のいずれかに記載のロール表面の付着物除去方法。
【請求項５】
前記オゾンレス低圧ＵＶランプからの照射光を、回転される前記ロールの面長方向に沿って延びるように集光させる、請求項１〜４のいずれかに記載のロール表面の付着物除去方法。
【請求項６】
前記ロールの表面に照射する２５４ｎｍの波長の紫外線の強度を、１５ｍＷ／ｃｍ２以上に制御する、請求項１〜５のいずれかに記載のロール表面の付着物除去方法。
【請求項７】
前記オゾンレス低圧ＵＶランプの紫外線照射部を、回転される前記ロールの面長方向に沿って往復動させる、請求項１〜６のいずれかに記載のロール表面の付着物除去方法。
【請求項８】
前記ロールの表面の材質が、少なくともステンレスを含む金属、硬質クロムメッキ、セラミック溶射膜、炭化タングステン系超硬合金の溶射膜からなる群から選ばれた材質からなる、請求項１〜７のいずれかに記載のロール表面の付着物除去方法。
【請求項９】
前記ロールの表面温度が熱可塑性樹脂シート状物を形成する樹脂のガラス転移点温度よりも２０℃低い温度以上に加熱されている、請求項１〜８のいずれかに記載のロール表面の付着物除去方法。
【請求項１０】
ロール表面の付着物が、熱可塑性樹脂のモノマー、オリゴマ−、トリマー、ダイマー、環状化合物などの低分子量物、分解物、熱可塑性樹脂からのブリードアウト物、あるいは熱可塑性樹脂への添加物である、請求項１〜９のいずれかに記載のロール表面の付着物除去方法。
【請求項１１】
ロール表面の付着物に、テレフタル酸、ビスヒドロキシエチルテレフタル酸、モノヒドロキシエチルテレフタル酸、環状化合物のうち、少なくとも一種が含まれている、請求項１０に記載のロール表面の付着物除去方法。
【請求項１２】
前記熱可塑性樹脂シート状物が、ポリオレフィン、ポリアミド、ポリエステル、アクリル、ポリカーボネートのいずれかよりなる、請求項１〜１１のいずれかに記載のロール表面の付着物除去方法。
【請求項１３】
請求項１〜１２のいずれかに記載の方法により表面の付着物が除去されたロールを用いることを特徴とする、熱可塑性樹脂シート状物の製造方法。
【請求項１４】
熱可塑性樹脂を溶融押出後に二軸延伸する、請求項１３に記載の熱可塑性樹脂シート状物の製造方法。
【発明の詳細な説明】
【技術分野】
【０００１】
本発明は、熱可塑性樹脂シート状物（本願では、熱可塑性樹脂フィルムおよび１ｍｍ程度以上のより厚い熱可塑性樹脂シートを含む概念として用いる。）の製造に用いられるロールの表面の付着物を、生産中でもインラインで効率よく除去可能なロール表面の付着物除去方法と、その方法により表面の付着物が除去されたロールを用いて、表面欠点が改善された高品質な熱可塑性樹脂シート状物を製造する方法に関する。
【背景技術】
【０００２】
例えば熱可塑性樹脂フィルムを溶融押出法で製造する際、一般に冷却・加熱・延伸などほとんどの工程において、成形用ロール（以下、単に「ロール」と略す）が用いられている。【０００３】
しかしながら、溶融押出法による熱可塑性樹脂フィルムの製膜においては、溶融温度が３００℃近くの高温になるので、熱分解や加水分解などの分解が起こることが多く、分解時に生じたオリゴマーなどの低分子有機物がフィルム表面から飛散する。キャスティングドラム（溶融押出直後の冷却ドラム）に接していない面では、該オリゴマーなどの低分子化合物の大部分は空気中飛散するが、ドラム面に接したフィルム面では、該ドラムと溶融シートとの密着度が弱い場合は、該ドラム面にオリゴマーが飛散・転写して該キャスティングドラムを汚染したり、あるいは、該ドラムと溶融シートの密着度が強い場合は、該ドラム面と溶融シート間に空気層が介在しないので、該オリゴマーなどの低分子化合物は殆ど飛散出来ないので、このドラム面側のフィルム表面には該低分子化合物を沢山含んでいる。このフィルム面が後工程の加熱されたロールに接触した場合、該低分子化合物がロールの表面に移行したり、さらにフィルム内部に含有されていた該低分子化合物がフィルムの昇温と共にブリードアウトするので、加熱ロール表面に上記低分子化合物が転写したり、粘着したりしてロール表面に付着する。これらのロール表面に付着した有機物等が経時で大きく突起状に成長し、この突起が加熱されるフィルム表面にスクラッチ傷等を付けて問題となるばかりか、さらに該付着物がフィルム表面に転写移行して、その付着物がフィルム表面で異物欠点となったり、さらに他のロールとの間でスクラッチ擦り傷の原因になったりする。そこで今まではこのように汚れたロールを清掃するために、一旦製膜を止めてロール表面を拭き取ることにより付着物の除去を行ってきた。しかし、この作業は効率が悪く、生産性の大幅な低減につながっていた。【０００４】
この問題を解消するため、インラインでロール清浄する方法としては色々と提案されている。例えば、特許文献１や特許文献２には拭き取り布をロールに接触させて拭き取る方法や、特許文献３には洗浄液をつけて拭き取る方法などが開示されている。しかしこれらの方法では、フィルム表面の有機付着物を多少とも低減させることはできるが、完全に除くことができず、さらに一旦拭き取った有機物が再度ロール表面上に落下する問題もあり、ロール表面上に蓄積する汚れ防止に対して十分とは言えなかった。【０００５】
また、特許文献４や特許文献５、特許文献６には、低圧（水銀）ＵＶ（ＵＶ：紫外線）ランプによる紫外線照射によってロール表面の付着物を非接触で化学分解して洗浄する方法が開示されている。しかしこの方法は、オゾン発生領域である２２０ｎｍ以下の波長１８５ｎｍと、２５４ｎｍなどの波長を含んだ低圧水銀ランプによる紫外線の照射によって、紫外線による光分解作用と、波長１８５ｎｍの紫外線によって発生するオゾンによる酸化作用とで、ロール表面の付着有機物を非接触で除去する方法である。すなわち、１８５ｎｍ以下の紫外線でオゾンを発生させ、そのオゾンの酸化力で有機物を分解させ、また、波長２５４ｎｍの紫外線は、オゾン（Ｏ3 ）を分解して活性酸素（Ｏ）を生じさせ、オゾンの酸化作用を強化するとされている方法であり、オゾンの発生とそのオゾンの酸化作用の強化を必須の構成とする方法である。特に特許文献５には、オゾンガスを発生させることで有機物分解能力を上げていることが明記されており、具体的は、１７２ｎｍ波長のエキシマランプで照射強度５ｍＷ／ｃｍ２と比較的弱い強度で紫外線を照射しているが、この波長ではオゾンガスが多く発生するので、オゾンの酸化分解能力による有機物分解能力が高くなっている。もちろん該特許文献では、オゾン発生を必須としており、オゾンガスを除外していないことは明確である。【０００６】
この様に、２２０ｎｍ以下の短波長の紫外線を活用する紫外線発生ランプによる方法には、下記のような重大な欠点があるため、生産機のロール表面のクリーン化には現実的には使用が困難であった。すなわち、オゾンガスは人体に有害であるため、オゾンの排気を完全に行うことが必要となるが、その排気装置は大がかりなものになり、さらにオゾンの拡散を防ぐためのランプ周辺に内部を負圧にした囲いが必要になる。一方、オゾン活用を有効利用するには、高速で回転するロールの表面にオゾンを効率良く送らなければならないが、オゾンをロール表面に効率的に送るためには、ランプとロール表面間の距離は２〜１０ｍｍ程度まで接近する必要があり、そのようにすると、しばしば起こるフィルム破れなどのトラブルが生じた場合の該ランプ装置の退避、損傷防止や事故対処が難しくなる。しかし、どの様に工夫しても、上記のように囲いの中が負圧であるため、ロール表面の有機物を分解するに必要なオゾンを効率よく供給するのが困難であるばかりか、オゾンを発生する紫外線ランプの使用は、オゾン自体が被処理ロール表面を腐食・変色など変化させてしまうことが多いという重大な欠点も伴うこととなっていた。そのため、特にロール材質が、ステンレス、クロムメッキ、炭化タングスデン(結合剤にCo含有)などのロール表面に対しては、この様なオゾンを発生する低圧紫外線照射を生産機のロール表面クリーン化に用いることはできないと言う致命的な欠点があった。さらに、２２０ｎｍ以下の波長域の紫外線、特に波長１８５ｎｍの紫外線は、ほとんど酸素に吸収されてオゾンの発生に消耗されるため、ロール表面の有機物分解にはほとんど寄与しない。また、２２０ｎｍを超える波長、特に２５４ｎｍ近傍の波長の紫外線は有機物の光分解効果は優れているが、オゾンの発生を前提としている方法では、これらの波長の紫外線は発生されているオゾンに吸収されオゾンを分解して原子状酸素にするために消費される。したがって、従来のオゾンを活用することを前提とした紫外線ランプの照射においては、紫外線による有機物の光分解効果は不十分なものにとどまっている。【０００７】
さらに特許文献７には、オゾンを発生させない波長域の高圧水銀ランプを用いて有機物を分解する方法も提案されている。しかし、このランプは有機物の光分解に寄与しない長波長側の紫外線のほうが多く含まれており、有機物の光分解効果の高い波長の紫外線の発生率は低いために、該高圧水銀ランプの出力を大きくする必要があった。この特許文献７に記載の高圧水銀ランプにより長波長側の紫外線をより強く照射する方法のように、有機物の分解能力が低いにも拘らず、このランプをロールのクリーニングに使用しても、フィルム生産中のインラインでオリゴマーなどの有機物を完全除去はできず、ロールのクリーン化には不十分であるばかりか、波長の長い紫外線を照射することでロール表面温度が上昇するため、ロール表面温度を一定にコントロールすることが難しくなるばかりか、フィルムがロール表面に粘着してフィルム表面欠点になったりするので、被処理ロール表面に何らかの冷却装置の設置が必要となるという問題点もあった。さらに、この強度の高い紫外線は目に有害なので、この紫外線を完全に遮断することが必要になるが、完全に紫外線の外漏れを防ぐことは通常極めて困難である。さらにまた、ランプの寿命が短く、しかも該ランプの価格も高いので、ランニングコストが高くなるという欠点も有している。
【先行技術文献】
【特許文献】
【０００８】
【特許文献１】特開昭５６−６９１２０号公報
【特許文献２】特開昭６２−２２５３２６号公報
【特許文献３】特公昭４７−３９１７号公報
【特許文献４】特公平３−６５７７５号公報
【特許文献５】特開２００１−３４１１９６号公報
【特許文献６】特開昭６３−２６６８２５号公報
【特許文献７】特開２０１５―３３８１２号公報
【発明の概要】
【発明が解決しようとする課題】
【０００９】
そこで本発明の課題は、上述した従来技術における種々の問題点に鑑み、熱可塑性樹脂シート状物の製造中にインラインでロール上の有機物などの付着物を実質的にオゾンを発生させないオゾンレス低圧ＵＶ光を照射することで、ロールに非接触でオリゴマーなどの分解効率がよく、しかもオゾン排気装置やロール冷却装置などの付属部品が不要で、しかもＵＶランプの設置場所や取扱い性にも優れ、照射するロール材質に限定はなく、ランニングコストも安くオリゴマーなどを除去できる方法を提供することにあり、さらに得られたシート状物の表面にロール付着物に起因する欠点のない、高品質な熱可塑性樹脂シート状物を優れた生産性をもって製造することを可能とする熱可塑性樹脂シート状物の製造方法を提供することにある。
【課題を解決するための手段】
【００１０】
本発明者らは前述した問題点に鑑み、鋭意検討した結果、本発明に到達したものである。上記課題を解決するため、本発明は以下の構成を採用する。すなわち、
（１）熱可塑性樹脂シート状物の製造に用いられるロールの表面にＵＶランプからの紫外線を照射してロール表面の付着物を除去する方法において、前記ＵＶランプとして、低圧ＵＶランプであり、かつ、照射光から２２０ｎｍ以下の波長の紫外線を消失させてオゾンを発生させない特定波長の紫外線を照射するオゾンレス低圧ＵＶランプを用いることを特徴とする、ロール表面の付着物除去方法である。ここで、上記オゾンレス低圧ＵＶランプから照射される特定波長の紫外線から、２２０ｎｍ以下の波長の紫外線が実質的に消失されていればよく、実質的にとは、基本的にと言うことで、オゾンガスを発生させる２２０ｎｍ以下の波長の紫外線が、好ましいオゾンレスの状態を形成できるようにランプからの照射光から意図的に消失されていればよい。また、上記オゾンレス低圧ＵＶランプから照射される特定波長の紫外線には、波長２２０ｎｍ以下以外の長波長の光が多少とも含まれていてもよい。なお、上記熱可塑性樹脂シート状物とは、未延伸、一軸延伸、二軸延伸の熱可塑性樹脂フィルムをはじめ、より厚い熱可塑性樹脂シートまで含む概念である。【００１１】
（２）前記特定波長の紫外線が、２２０ｎｍを超え３１０ｎｍ以下の範囲内の、中でも２２０ｎｍを超え３０８ｎｍ以下の範囲内の波長の紫外線を含んでいる、（１）に記載のロール表面の付着物除去方法。波長が２２０ｎｍを超える紫外線は、基本的にオゾンガスを発生させないが、あまり長波長の紫外線は、有機物の光分解に寄与しないばかりか、ランプの出力を大きくする必要が生じたり、ロール表面温度の望ましくない上昇を招いたりする別の問題が発生するので、長波長側の上限を適切に抑えておくことが好ましい。このような好ましい範囲内の波長の紫外線を照射可能なオゾンレス低圧ＵＶランプとしては、次に述べるようなオゾンレス低圧水銀ランプが最適であるが、エキシマランプを用いることも可能である。上記３０８ｎｍは、オゾンレス低圧ＵＶランプとしてエキシマランプを用いた場合の波長を示している。【００１２】
（３）前記特定が、実質的に２５４ｎｍの波長の紫外線のみを含んでいる、（２）に記載のロール表面の付着物除去方法。すなわち、低圧ＵＶランプとして低圧水銀ランプを用いる場合、照射光の強度のピークは波長１８５ｎｍと２５４ｎｍに現れるが、これを本発明におけるオゾンレス低圧ＵＶランプとして用いるオゾンレス低圧水銀ランプとするために、照射光から波長１８５ｎｍの紫外線を消失させ、実質的に２５４ｎｍの波長の紫外線のみを含んでいる特定波長の紫外線とすることを意図したものである。波長１８５ｎｍの紫外線の消失によって、確実にオゾンの発生を規制でき、２５４ｎｍの波長の紫外線のみとすることにより、オゾンレスの状態にて有機物等からなるロール付着物の除去にとって最も有効な紫外線照射の条件を生成できることになる。このようなオゾンレス低圧水銀ランプを、本発明における最も有効なオゾンレス低圧ＵＶランプとして用いることができる。【００１３】
（４）前記オゾンレス低圧ＵＶランプの管に、２２０ｎｍ以下の波長の紫外線の透過を規制可能に調製された石英ガラスを用いる、（１）〜（３）のいずれかに記載のロール表面の付着物除去方法。２２０ｎｍ以下の波長の紫外線の透過を規制可能に調製された石英ガラスとしては、例えば、特殊な酸化金属をドープした石英ガラスや、溶融石英ガラスに重金属等を加えた石英ガラスが挙げられる。オゾンレス低圧ＵＶランプの管にこのような調製された石英ガラスを用いることで、オゾンを発生させる２２０ｎｍ以下の波長の紫外線の透過を防止でき、ロール表面近傍でのオゾンの発生を回避できる。この状態で、上述の２２０ｎｍを超え３０８ｎｍ以下の範囲内の波長の紫外線、好ましくは上記２５４ｎｍの波長の紫外線を照射することにより、オゾンレスの状態で効率よくロール付着物を除去できる。【００１４】
（５）前記オゾンレス低圧ＵＶランプからの照射光を、回転される前記ロールの面長方向（ロールの幅方向とも言う。）に沿って延びるように集光させる、（１）〜（４）のいずれかに記載のロール表面の付着物除去方法。すなわち、回転されるロールの表面から付着物を効率よくかつ効果的に除去するために、ロール幅方向に対して直線状に延びる領域に所定の紫外線を集光させて照射するのである。オゾンレス低圧ＵＶランプの管形状としては、ロール幅方向に対して長く延びる直線形状のものであってもよく、Ｕ字管やＶ字管のような折り返し形状に形成することも可能である。照射強度や照射領域を考慮して適切に設定すればよい。【００１５】
（６）前記ロールの表面に照射する２５４ｎｍの波長の紫外線の強度を、１５ｍＷ／ｃｍ２以上に制御する、（１）〜（５）のいずれかに記載のロール表面の付着物除去方法。ロールの表面に照射する特定波長の紫外線の強度は、目標とするロール表面の付着物除去性能が得られるように適宜制御されればよいが、上述の２５４ｎｍの波長の紫外線を基準に取ると、その強度を１５ｍＷ／ｃｍ２以上に制御することが好ましく、より好ましくは２０ｍＷ／ｃｍ２以上である。【００１６】
（７）前記オゾンレス低圧ＵＶランプの紫外線照射部を、回転される前記ロールの面長方向に沿って往復動（トラバース）させる、（１）〜（６）のいずれかに記載のロール表面の付着物除去方法。このようにすれば、比較的小型のオゾンレス低圧ＵＶランプで比較的長尺のロールの付着物除去が可能になる。【００１７】
（８）前記ロールの表面の材質が、少なくともステンレスを含む金属、硬質クロムメッキ、セラミック溶射膜、炭化タングステン系超硬合金の溶射膜からなる群から選ばれた材質からなる、（１）〜（７）のいずれかに記載のロール表面の付着物除去方法。本発明方法の対象となるロールの表面材質は特に限定されず、対象材質としては、ステンレス（ＳＵＳ）を含むあらゆる金属をはじめ、硬質クロムやニッケルなどのメッキ表面、あるいはアルミナ、チタニア、ジルコニアなどのセラミック溶射膜(例えば、プラズマ溶射膜)、あるいは炭化タングステン系超合金の溶射膜などが挙げられる。いずれの表面材質に対しても、オゾンレスの状態で優れた付着物除去性能が得られる。【００１８】
（９）前記ロールの表面温度が熱可塑性樹脂シート状物を形成する樹脂のガラス転移点温度よりも２０℃低い温度以上に加熱されている、（１）〜（８）のいずれかに記載のロール表面の付着物除去方法。ロールの表面温度が低すぎると、紫外線による有機物分解速度が遅くなりすぎるので、上記のような温度以上に加熱されていることが好ましい。より好ましい具体的な温度は、熱可塑性樹脂シート状物を形成する樹脂の種類によって変化するが、これについての例示は後述する。【００１９】
（１０）ロール表面の付着物が、熱可塑性樹脂のモノマー、オリゴマ−、トリマー、ダイマー、環状化合物などの低分子量物、分解物、熱可塑性樹脂からのブリードアウト物、あるいは熱可塑性樹脂への添加物である、（１）〜（９）のいずれかに記載のロール表面の付着物除去方法。本発明に係る方法では、あらゆる付着有機物の除去が可能であるが、熱可塑性樹脂シート状物の製造に用いられるロールの表面の付着物除去を対象としているので、特に上記のような付着物の除去を行うこととなる。【００２０】
（１１）ロール表面の付着物に、テレフタル酸、ビスヒドロキシエチルテレフタル酸、モノヒドロキシエチルテレフタル酸、環状化合物のうち、少なくとも一種が含まれている、（１０）に記載のロール表面の付着物除去方法。すなわち、上記（１０）に記載のロール表面に付着した低分子量物としては、テレフタル酸、ビスヒドロキシエチルテレフタル酸、モノヒドロキシエチルテレフタル酸、環状化合物のうち、少なくとも一種が含まれているものを例示できる。【００２１】
（１２）前記熱可塑性樹脂シート状物が、ポリオレフィン、ポリアミド、ポリエステル、アクリル、ポリカーボネートのいずれかよりなる、（１）〜（１１）のいずれかに記載のロール表面の付着物除去方法。本発明においては、熱可塑性樹脂シート状物の材質については特に限定されないが、代表的にはこれらを例示できる。【００２２】
本発明は、
（１３）（１）〜（１２）のいずれかに記載の方法により表面の付着物が除去されたロールを用いることを特徴とする、熱可塑性樹脂シート状物の製造方法、についても提供する。【００２３】
上記熱可塑性樹脂シート状物の製造方法における熱可塑性樹脂シート状物の種類は特に限定されず、未延伸のもの、一軸延伸されたものも含まれるが、特に（１４）熱可塑性樹脂を溶融押出後に二軸延伸する、（１３）に記載の熱可塑性樹脂シート状物の製造方法の場合はロール温度がガラス転移温度よりも２０℃程度高いので、本発明のオリゴマーの除去方法として好適なものである。
【発明の効果】
【００２４】
以上説明したように、本発明に係るロール表面の付着物除去方法によれば、オゾンレスの状態を現出させオゾンによる不具合を発生させることなく、付着物除去に有効な紫外線を効率よく照射でき、目標とするロール表面の付着物除去をインラインであっても効果的に行うことができる。また、オゾンガスが発生しないので大掛かりなオゾンガス排気装置を必要とせず、低圧ＵＶランプを使用するため使用電力も低くて済み、さらに寿命も長く、ランニングコストも低くて済む。【００２５】
このロール表面の付着物除去方法を用いた本発明に係る熱可塑性樹脂シート状物の製造方法によれば、インラインで安定して優れたロール表面の付着物除去性能が得られることとなり、ロール付着物に起因する表面欠点のない高品質な熱可塑性樹脂シート状物を高い生産性をもって製造することが可能になる。
【図面の簡単な説明】
【００２６】
【図１】本熱可塑性樹脂シート状物の製造装置における代表的なオリゴマー発生箇所を示す概略斜視図である。
【図２】オリゴマー除去効果確認試験で用いた標準グレースケールの平面図である。
【図３】図３（Ａ）は本発明による効果確認用試験装置の概略構成図、図３（Ｂ）は図３（Ａ）の装置で用いたランプの概略平面図である。
【図４】オゾンレス石英ガラス管の紫外線透過特性を示す特性図である。
【図５】オゾンレス低圧ＵＶランプのスペクトルを示す特性図である。
【図６】ＰＥＴオリゴマーへのＵＶ照射試験結果を示すグラフである。
【図７】ＰＥＴオリゴマーへのＵＶ照射試験結果を示すデジタルカメラで撮影した図である。
【図８】ＰＥＴオリゴマーへの別のＵＶ照射試験結果を示すデジタルカメラで撮影した図である。
【図９】ＰＥＴオリゴマーへの別のＵＶ照射試験結果を示すグラフである。
【図１０】試薬ＴＰＡ塗布膜へのＵＶ照射試験結果を示すグラフである。
【図１１】図１０における試験の経過を示すデジタルカメラで撮影した図である。
【図１２】ＰＥＴオリゴマーへのさらに別のＵＶ照射試験結果を示すデジタルカメラで撮影した図である。
【図１３】図１２におけるＵＶ照射試験結果を示すグラフである。
【図１４】図１２におけるＵＶ照射試験結果の代表データを示すグラフである
【発明を実施するための形態】
【００２７】
以下に、本発明に係るロール表面の付着物除去方法および熱可塑性樹脂シート状物の製造方法について詳細に説明する。なお、以下の説明においては、熱可塑性樹脂シート状物が熱可塑性樹脂フィルムである場合を例にとって説明する。
【００２８】
本発明に係るロール表面の付着物除去方法では、有機物で汚染されたロールに、実質的にオゾンを発生させない特定の波長を持つオゾンレス低圧ＵＶ線を照射したときに非常に有効であり、その効果は熱可塑性樹脂フィルムの生産中に汚染されたロール表面を、オゾンにより人体や被処理ロール面に悪影響を与えずに、付着有機物を効率よく分解ガス化して除去でき、かつ取扱い性に優れ、しかもランニングコストの安いロール表面上の有機物除去方法を提供するものである。なお、人体に有害な被害を与えないほどの０．０５ｐｐｍ以下のオゾン発生なら通常許容されるが、この程度であってもオゾン発生は好ましくはないので、本発明で言うオゾンレスとは、オゾン発生が皆無の状態を目指している。
【００２９】
すなわち、本発明は、熱可塑性樹脂フィルムの製造に用いられるロールの表面に、実質的に２２０ｎｍ以下の波長を含まない特定波長のオゾンレス低圧ＵＶランプからの紫外線を照射することとし、さらに好ましくは、上記特定波長の紫外線が実質的に２２０ｎｍを超え３０８ｎｍ以下の波長を含む特定の紫外線を照射することを特徴とするロール表面の付着物除去方法に関するものである。
【００３０】
用いるオゾンレス低圧ＵＶランプから照射される紫外線については、２２０ｎｍ以下の低波長の紫外線を実質的に消失させて上記の如く実質的に２２０ｎｍを超え３０８ｎｍ以下の波長を含む特定の紫外線を照射するが、このオソンが発生させる１８５ｎｍなどの低波長光を出射される照射光から消失させるには、例えば、ランプ管を溶融石英ガラスに重金属をまぜた石英ガラスから構成し、上記低波長の紫外線を吸収させる手法が好適であり、それによって、実質的に２５４ｎｍの波長の紫外線のみ照射するオゾンレス低圧ＵＶ線ランプとすることが可能になる。
【００３１】
紫外線源としては、水銀等の発光材料が封入された水銀ランプを用いることができ、水銀蒸気の放電発光を用いたもので点燈時の蒸気圧によって、低圧、高圧及び超高圧の水銀ランプなどに分けられる。この中で主として１８５ｎｍと２５４ｎｍの波長の紫外線を放射する低圧水銀ランプに、上記の如くオゾンを発生させる１８５ｎｍ以下の波長の紫外線を吸収する溶融石英ガラスに重金属を混ぜた材質を用いたランプ管でオゾンレス低圧ＵＶランプ（つまり、オゾンレス低圧水銀ランプ）を構成し、そこからオゾンを発生させない特定波長の紫外線を照射するのが、好ましい。
【００３２】
また、低圧水銀ランプの代わりに実質的にオゾンを発生させない２２０ｎｍ以上の特定波長の紫外線を出力可能なエキシマランプを用いることもできる。エキシマとは励起状態原子と基底状態原子の二量体のことであり、ランプ管内に放電プラズマなどの高エネルギーを発生させることにより、放電管内の原子をエキシマ状態にすることができる。このエキシマ状態から基底状態に戻るときに、エキシマ発光と呼ばれる現象により、強紫外線光が発生する。エキシマランプでは特定の単波長の光を効率よく取り出すことが可能である。波長２２０ｎｍ以上の紫外線は、Ｘｅ、Ａｒ、Ｋｒなどの希ガスとハロゲンガスの混合ガスを放電用ガスとする希ガスハロゲンエキシマランプから得られることが知られているが、希ガスハロゲンエキシマランプの放電用ガスには、希ガス以外に金属との反応性の高いＦ，Ｃｌ，Ｂｒなどのハロゲンガスが含まれているので、シングル誘電体方式の電極は使えない。低い印加電圧で駆動可能ではあるが、シングル誘電体方式のエキシマランプの内部電極は放電空間に置かれているため、励起されたハロゲンと電極が反応してハロゲンガスが消耗する。現在、実用化されている希ガスハロゲンエキシマランプは、内面全面に金属電極をコートしたガラス管を誘電体として活用し、金属電極と放電用ガスが直接接触しない構造、いわゆる二重円筒型のダブル誘電体方式電極を使っている。このダブル誘電体方式ランプはランプの長尺・大型化が難しく、かつ高コストである。また，発光（駆動）させるには電極間に高周波、高電圧（数Ｈｚ〜数ＭＨｚ，数ｋＶ）の印加が必要で、大型、高出力になるほど、インラインで使用するための電源設計上の負担が大きくなる。Ｘｅ（１７２ｎｍ）、Ａｒ（１６２ｎｍ）、Ｋｒ（１４６ｎｍ）などの希ガスだけを使用する希ガスエキシマランプは、高出力では内部金属電極の水冷が必要だが、シングル誘電体方式の電極が使えるので、大型ランプの製作も比較的容易で、低い印加電圧で駆動可能である。そして、単波長１７２ｎｍのＸｅエキシマランプの内側と表面にＵＶ発光蛍光体を塗布して、実質波長範囲２３８〜３1０ｎｍのオゾンレスＵＶを作ることが可能なエキシマ蛍光ランプも実用化されている。しかし、単波長のみを効率良く発光するエキシマランプによる蛍光体発光であるが、このエキシマ蛍光ランプの発光スペクトルは、波長が２３８〜３１０ｎｍの範囲全部に広くひろがっている。オリゴマーの分解速度を速めるには、できるだけ、オリゴマー分解反応効率の高い短い波長側の紫外線だけを照射する方が良いが、エキシマ蛍光ランプの紫外線には、まだ長波長側の紫外線量が多く含まれている。これらの長波長側紫外線は、オリゴマー分解反応に直接的に有効である短波長紫外線の吸収を阻害し、同時に分解反応以外の副反応を引き起こし、その後の分解残渣を多くする可能性がある。そのほか、反応性の低い希ガスではあっても放電空間内の金属電極は希ガスイオンの衝突によって損傷し、放電管内面も希ガスイオンの衝突で生成したスパッタ金属の付着で曇ってきて紫外線透過率も低下してくるので、放電空間内に金属電極が存在するシングル誘電体方式の希ガスエキシマランプは、ダブル誘電体方式に比べて寿命はかなり短い。したがっ��、本発明の実施には、前述の如く、照射光から２２０ｎｍ以下の波長の紫外線を実質的に消失させ、有機物の分解に有効な波長２５４ｎｍのみを発光する低圧水銀ランプ、すなわちオゾンレス低圧水銀ランプを用いることがより好ましい。
【００３３】
従来の紫外線照射の場合、照射ランプ管形状が、ロール幅方向（ロール面長方向）に対して長い直線形状の紫外線ランプであり、比較的広範囲にわたって均一に照射することはできるが、その照射強度は、一様にして低くなる場合があり、製膜速度の増加や、熱可塑性樹脂の種類によっては、ロール表面を汚染している有機付着物の分解速度が析出速度に追いつかず、経時によって汚れが付着してくるようになる場合がある。このようなことから、紫外線光を集光することにより、例えば、有機付着物の分解ガス化に寄与する２５４ｎｍ波長の紫外線の照射強度を１５ｍＷ／ｃｍ２以上に制御して、有機付着物を除去する方法が好ましい。その集光方法は特に限定されないが、例えば紫外線ランプの囲いに集光用の反射鏡を設置して集光させる方法が装置的に簡便である。このようにして集光された紫外線光はエネルギーが高くなり、飛躍的に分解速度を向上させることが可能になる。
【００３４】
また、オゾンレス低圧ＵＶランプ管形状が、Ｕ字管やＶ字管などの折り返しランプ形状であってもよい。この場合は集光しなくても照射面積が増大して照射時間が長くなり、照射強度が１５ｍＷ/ｃｍ２程度と多少低くても有機物の分解を促進することができる。
【００３５】
オゾンレス低圧ＵＶ照射部を、ロール幅方向に対してトラバース（往復動）させると、ランプ管長が短くてもロール全面をクリーン化することが可能になる。トラバース速度としては特に限定はしないが、１０〜５０ｍｍ／ｍｉｎ程度で走行させるのが良い。トラバースさせることで、短いランプを用いることができ、ロール有効幅一杯の長いランプを用いるよりも、ランプ交換費用なども安価に抑えられるメリットがある。
【００３６】
熱可塑性樹脂フィルムに用いられるロールとしては、キャスティングロール、渡りロール、カレンダーロール、冷却ロール、予熱ロール、延伸ロールやニップロールなどが挙げられる。これらロールの表面材質としては、ステンレス（ＳＵＳ）、セラミックのプラズマ溶射膜、クロムやニッケルなどのメッキ、炭化タングステン系超合金の溶射膜、サンドブラスト加工したものなどを一般的に用いることができる。逆にシリコンゴム、あるいは有機樹脂コーティング加工されたロールの場合、紫外線がロール表面上の有機物だけでなく、ロール表面材質まで分解作用を及ぼすため、本発明の適用は好ましくない。
【００３７】
ロールの表面温度としては、熱可塑性樹脂のガラス転移温度より２０℃低い温度以上に加熱されていることが好ましいが、必ずしもこれに限定されない。被処理ロール表面温度がフィルムのガラス転移温度Ｔｇよりかなり低いと（低すぎると）紫外線による有機物の分解速度が遅くなるので好ましくはない。ロール表面温度は使用する高分子のガラス転移温度近傍から少し高い温度の方が有機物の分解速度は速くなるので好ましく、例えばＰＥＴ（ポリエチレンテレフタレート）フィルムの製膜の場合、そのガラス転移温度が７０℃なので、５０℃から９５℃程度が好ましい。
【００３８】
オゾンレス低圧ＵＶランプ表面とフィルムまでの距離としては大きい方が取扱い性に優れるので好ましく、３０ｍｍから１００ｍｍ程度が好ましい。このような距離で、充分な分解速度が得られるのは低圧水銀ランプの場合であり、エキシマ―レーザー照射や、高圧水銀ランプからの照射では充分な有機物分解速度が得られない。このオゾンレス低圧ＵＶを照射する時は、フィルムがロールに接している間に（フィルム製造中にインラインで）行えば、フィルムを生産しつつ、ロールのクリーン化ができるが、もちろんフィルムの生産を止めた後でも紫外線を照射することができる。
【００３９】
本発明における有機付着物とは、熱可塑性樹脂に由来するもので、工程ロールに付着した有機化合物とは、例えば、熱可塑性樹脂の低分子量物、分解物、ブリードアウト物、あるいは添加物などである。さらに空気中に含まれる昇華物や油脂、塵芥などもこれに含まれる。この中でも主体となる低分子量物は、ポリエチレンテレフタレート（ＰＥＴ）樹脂の場合、テレフタル酸、ビスヒドロキシエチルテレフタル酸、モノヒドロキシエチルテレフタル酸などのモノマー類及びダイマー、トリマー、環状３量体などのオリゴマー類が対象となる。オレフィン樹脂の場合は、帯電防止剤や、安定剤などの低分子添加剤が主である。
【００４０】
本発明において示される熱可塑性樹脂は、例えば、ポリエステル、ポリアミド、ポリオレフィン、ポリフェニルスルフィド、およびそれらの混合体、変性体などから選ばれた樹脂が代表的なものであり、特にポリエステル樹脂、ポリアミド樹脂が対象樹脂として好ましいものである。
【００４１】
ここでいうポリエステルとは、分子主鎖中にエステル結合を有する高分子化合物であり、通常、ジオールとジカルボン酸とからの重縮合反応により合成されることが多いが、ヒドロキシ安息香酸で代表されるようなヒドロキシカルボン酸のように自己縮合するような化合物を利用してもよい。ジオール化合物の代表的なものとしては、ＨＯ（ＣＨ2 ）ｎＯＨで表されるエチレングリコール、プロピレングリコール、ブチレングリコール、ヘキセングリコール、さらにジエチレングリコール、ポリエチレングリコール、エチレンオキサイド付加物、プロピレンオキサイド付加物等で代表されるエーテル含有ジオールなどであり、それらの単独または混合体などである。
【００４２】
ジカルボン酸化合物の代表的なものとしては、フタル酸、イソフタル酸、テレフタル酸、ナフタレンジカルボン酸、コハク酸、アジピン酸、ピメリン酸、スベリン酸、アゼライン酸、セバチン酸、ダイマー酸、マレイン酸、フマル酸、及びそれらの混合体などである。
【００４３】
本発明において用いるポリエステルフィルムがポリエチレンエチレンテレフタレートの場合には、従来公知の製造方法によって製造することができる。すなわち、テレフタル酸とエチレングリコール及び必要により共重合成分を直接反応させて水を留去しエステル化した後、減圧下に重縮合を行う直接エステル化法、または、テレフタル酸ジメチルとエチレングリコール及び必要により共重合成分を反応させてメチルアルコールを留去しエステル交換させた後、減圧下に重縮合を行うエステル交換法等により製造することができる。更に極限粘度を増大させ、環状３量体やアセトアルデヒド含量等を低下させるために固相重合を行ってもよい。前記溶融重縮合反応は、回分式反応装置で行ってもよいしまた連続式反応装置で行ってもよい。これらいずれの方式においても、溶融重縮合反応は１段階で行ってもよいし、また多段階に分けて行ってもよい。固相重合反応も、溶融重縮合反応と同様、回分式装置や連続式装置で行うことができる。溶融重縮合と固相重合は連続で行ってもよいし、分割して行ってもよい。
【００４４】
代表的なポリエステル樹脂としては、例えばポリエチレンテレフタレート（ＰＥＴ）、ポリブチレンテレフタレート（ＰＢＴ）、ポリエチレンナフタレート（ＰＥＮ）およびこれらの共重合体、ポリシクロヘキサンジメチレンテレフタレート（ＰＣＴ）、ポリ乳酸（ＰＬＡ）などを挙げることができ、中でもポリエチレンテレフタレート（ＰＥＴ）とポリエチレンナフタレート（ＰＥＮ）とポリ乳酸（ＰＬＡ）およびこれらの共重合体が好ましく、特にポリエチレンテレフタレートおよびその共重合体が、安価であるため、非常に多岐にわたる用途で用いられ、本発明による効果が高い。また、これらの樹脂はホモ樹脂であってもよく、共重合体またはブレンドであってもよい。
【００４５】
これらの高分子化合物の繰り返し単位は、好ましくは８０以上、より好ましくは１２０以上であるのがよい。
【００４６】
また、本発明において、ポリアミド樹脂とは、主鎖中にアミド結合を有する高分子化合物であり、代表的なものとしては、ナイロン６、ナイロン６６、ナイロン６１０、ナイロン１１、ナイロン４６、ナイロン１２、ナイロン７、ポリメタキシリレンアジパミドｍＸＤ６、ポリヘキサメチレンテレフタラミド／イソフタラミド６Ｔ/６Ｉ、９Ｔナイロン、およびそれらの関連共重合体、混合体などから選ばれたポリアミド化合物などが挙げられる。中でも、本発明の場合、ナイロン６およびその共重合体、ポリメタキシリレンアジパミドｍＸＤ６およびその共重合体が好ましいポリアミドである。さらに、これらのポリアミドに柔軟ナイロンや、結晶化し難いナイロン化合物を添加しておくと、キャストでの結晶化防止や、得られた品質の低温柔軟性などを付与できるので好ましい。
【００４７】
また、ポリオレフィン樹脂としては、ポリエチレン（ＰＥ）、ポリプロピレン（ＰＰ）、メチルペンテンポリマー（ＰＭＰ）、環状シクロオレフィン（ＣＯＰ/ＣＯＣ）、エチレンビニルアルコール（ＥＶＯＨ）、酢酸ビニルポリマー（ＥＶＡ）、およびそれらの各種共重合体などを用いることができる。
【００４８】
これらの本発明において用いる熱可塑性樹脂には必要に応じて着色剤、紫外線吸収剤、酸化防止剤、帯電防止剤、滑剤、ブロッキング防止剤、核剤、離型剤などを本発明の目的を損わない範囲で添加することができる。
【００４９】
次に、本発明における熱可塑性樹脂フィルムの製造方法について、ポリエチレンテレフタレート（ＰＥＴ）フィルムに適用した例として、より具体的に示す。
【００５０】
原料としてポリエチレンテレフタレート（ＰＥＴ）樹脂または必要に応じて他の化合物を添加ブレンドした原料、例えば、液晶ポリマーや他のポリエステル樹脂、さらに酸化珪素、酸化マグネシウム、炭酸カルシウム、酸化チタン、酸化アルミニウム、マイカ、タルク、カオリンなどの無機化合物、架橋ポリエステル、架橋ポリスチレン、エチレンビスステアリルアミド、イオン性高分子化合物、アイオノマー等の有機化合物等を添加した原料、一旦溶融させた回収原料などを混合した原料などを準備し、そのまま二軸ベント押出機に投入したり、これを乾燥・脱水した後、溶融押出機に供給し、分子量、例えば固有粘度［η］を極力低下させないように窒素気流下、あるいは真空下で可能な限り低温で溶融押出する。
【００５１】
次に、溶融体中の異物を除去するために、溶融樹脂を適宜な濾過フィルター、例えば、金属繊維状焼結（ＦＳＳ）、パウダー状焼結金属（ＰＳＳ）、多孔性セラミック、サンド、金網等で濾過しながら押出しする。かくして溶融されたポリエステル樹脂を成型用の口金から押出し成形するのである。
【００５２】
なお、口金から溶融フィルムを押出すときのドラフト比（＝口金リップ間隔／押出されたシート厚み）は、好ましくは３以上、より好ましくは５〜１０の範囲とすることにより、厚みむらの小さい、平面性の良いフィルムが得られやすい。かくして溶融されたポリエステル樹脂を押出し、該溶融フィルムに５〜１５ｋｖ程度に負極に帯電印加したワイヤー電極あるいはブレード電極で該溶融樹脂フィルムを冷却媒体である鏡面クロムメッキをした中心線平均表面粗さＲa０．００５μｍ程度の超鏡面キャスティングドラムに密着させて急冷する。
【００５３】
なお、これらの熱可塑性樹脂シートを溶融押出するときには、上記の如く溶融樹脂シートに静電荷を印加しながら冷却密着固化させてシート製造することが、結晶化抑制や厚み均質化の点、さらには急冷キャスティングドラム面の汚れ防止などの点で好ましい。
【００５４】
続いて、このフィルムを酸化クロムなどのセラミックロール(表面粗さＲａ０．３μｍ)に接触させながら該高分子のガラス転移温度Ｔｇ以上、冷結晶化温度Ｔｃｃ以下に加熱して１．５〜７．０倍程度に、一段あるいは多段階で縦方向（フィルムの長手方向）に延伸し、必要なら該縦延伸フィルム上に水系塗液をコーティングさせても良く、これを幅方向延伸のためにテンター式幅方向延伸機に導き、縦延伸フィルムの幅方向両端をクリップで把持し、加熱熱風によってコーティングの水分を９０℃程度で蒸発させ、その後、該フィルムを該高分子のガラス転移温度Ｔｇ以上に加熱し、両端クリップ幅を広げることでフィルムを横方向（フィルムの幅方向）へ１．１〜８．０倍延伸する逐次二軸延伸方式で二軸方向に延伸する。さらに長手方向に強度の強いフィルムにするために、長手方向に再度ロールに接触させて延伸してもよい。この二軸延伸は縦と横方向の延伸を同時に行う同時二軸延伸方式であってもよい。この場合にも、同時二軸延伸機の前に加熱されたロールがある場合には、ロールが汚染されることが多い。また、必要に応じて延伸されたフィルムを熱風あるいは、ロールによってフィルムを樹脂の融点以下の温度に加熱して熱処理してもよい。この時、熱寸法安定性を出すために縦や横方向にリラックス処理を施してもよい。
【００５５】
上記方法によって製膜することにより、縦延伸ロール上に有機付着物が堆積し、経時によりフィルムに欠点を残す可能性が生じることになるが、このようにロール上の有機物を、本発明の主な特徴である、特定波長のオゾンレス低圧ＵＶ照射により、有機物を分解ガス化して除去させ、ロール表面をクリーンに保つことができる。
【００５６】
フィルムを縦延伸する際には、加熱が進むにつれ熱可塑性樹脂の結晶化度が向上し、樹脂中に分散していた有機物がブリードアウトされやすくなり、フィルム表面に存在する有機物の量が非常に多くなることから、フィルムが接触する縦延伸ロールには有機物が付着しやすく、汚れやすい。従って、本発明の方法は、縦延伸ロールもしくは再縦延伸ロールに用いることにより非常に効果的である。また、本発明は有機物除去効果が高いため、キャスティング速度の増加により、有機付着物の転写量が増加したとしても、ロールを清浄な状態に保つことができる。
【００５７】
前述した本発明に係るロール表面の付着物除去方法を用いた本発明の熱可塑性樹脂フィルムの製造方法により、表面欠点のない高品質な熱可塑性樹脂フィルムを生産性よく製造することができる。
【００５８】
かくして得られた熱可塑性樹脂フィルムは、表面欠点を問題とする光学用、磁気記録媒体用、電気絶縁用、コンデンサー用、その他一般工業用などに広く利用できる。
【００５９】
（物性および特性の測定法）
次に本発明で使用した物性および特性の測定法について以下に述べる。
【００６０】
（１）ポリエステル樹脂の固有粘度［η］
２５℃で、ｏ−クロロフェノールを溶媒として次式より求めた。
［η］＝ ｌｍ［ηｓｐ／ｃ］
比粘度ηｓｐは、相対粘度ηｒから１を引いたものである。ｃは、濃度である。単位は
ｄｌ／ｇで表わす。
【００６１】
（２）ポリエステルの熱特性
セイコー電子工業（現在セイコーインスツル社）製ＤＳＣ ＲＤＣ２２０型を用い、ポリエステルを５ｍｇ秤量し、窒素ガス雰囲気下２０℃／分の速度で昇温して３００℃になった時点でクエンチし、再度２０℃／分の速度で３００℃まで昇温しながらベースラインがシフトする温度をガラス転移点（Ｔｇ）、冷結晶化発熱ピーク温度（Ｔｃｃ）、吸熱ピーク温度を融点（Ｔｍ）として測定した。３００℃に到達した後、さらに２０℃／分の速度で降温させ、溶融結晶化発熱ピーク温度（Ｔｍｃ）を測定した。
【００６２】
（３）紫外線照射強度の測定
浜松ホトニクス社製ＵＶ−ＭＥＴＥＲ Ｃ６０８０−０２を用い、波長２５４ｎｍの照射強度を測定した。
【００６３】
（４）ロール汚れ除去速度
ロール上のオリゴマー汚れは、製膜開始前に縦延伸ロールを十分に清掃し、製膜開始から７２時間後の汚れ状態をそれぞれ目視で観察し、製膜前と変わらずきれいなものを「◎」、汚れがほとんど見られないものを「○」、ごく薄く汚れ（白く濁った程度）が確認できるが使用を続けて問題ないものを「△」、汚れがかなり厚く付着し、掃除または交換が必要なものを「×」と評価した。
【００６４】
（５）ロールのダメージ
紫外線照射前後で表面状態を観察し、着色、腐食、表面荒れなどの表面変化のないものを〇、ダメージの有るものを×とした。
【００６５】
（６）ロールの昇温
フィルムの製膜に相応しい温度に設定されている温度より、紫外線照射により２℃以上上昇する場合を×とし、そのような温度上昇のない場合を「○」とした。
【実施例】
【００６６】
以下に、実施例および比較例に基づいて、本発明をさらに詳細に説明する。【００６７】
実施例１
熱可塑性樹脂として、ポリエチレンテレフタレート（ＰＥＴ）（固有粘度[η]＝０．６１、ガラス転移温度Ｔｇは７０℃、冷結晶化温度Ｔｃｃは１２８℃、融点Ｔｍは２６５℃、溶融結晶化発熱ピーク温度Ｔｍｃは２１５℃、添加剤として平均粒径０．２５μｍの酸化珪素粒子を０．１ｗｔ％含有）を用いた。該ＰＥＴ樹脂の含水率が２０ｐｐｍ以下になるように乾燥した後、押出機に供給して２８０℃で溶融して３ｔ/ｈの吐出量で押出し、１０μｍカットの金属繊維燒結フィルターを通過させて濾過し、口金に導入して溶融フィルムを吐出し、この溶融フィルムに０．０６ｍｍ径のワイヤー状の電極から負の静電荷を印加させながら冷却ロール上に密着させ冷却、固化させた。該押出フィルムをクロムメッキロールを用いて予熱温度７２℃で予備加熱し、その後セラミックロールにてさらに加熱して、長手方向延伸機で延伸温度９５℃で３．５倍延伸した後、ガラス転移温度Ｔｇ以下に冷却した。続いて該長手方向延伸フィルムの幅方向両端をクリップで把持しながらテンターに導き、延伸温度９０℃に加熱された熱風雰囲気中で幅方向に３．８倍延伸後、２２５℃で熱固定して、厚さ２５μｍのフィルムを製膜した。【００６８】
縦延伸予熱ロールのうち、最初にフィルムのキャスティングドラム面に接したロールの表面にオリゴマーなどの汚れが経時と共に付着してくるので、そのロールのクリーン化のためにオゾンレス低圧ＵＶランプの主波長を２５４ｎｍのみにし、該紫外線強度を２０ｍＷ/ｃｍ２にしてロール表面に照射した。オゾンレス低圧ＵＶランプにはロール幅方向の長さが１６０ｍｍのストレート管を用いた。このランプをロールの幅方向に均一に照射するために、ロールの幅方向にトラバース（移動速度２０ｍ／ｍｉｎ）し、縦延伸予熱ロールに連続的に照射した。オゾンレス低圧ＵＶランプに使用した電力は１１０Ｗで、ランプ寿命は約６０００時間であった。このときの結果を表１に示す。【００６９】
実施例２
実施例１と同様の条件で製膜した。ただし、このとき照射強度は５０ｍＷ／ｃｍ2 になるように調節した。得られた結果を表１に示す。【００７０】
実施例３
実施例１と同様の条件で製膜した。ただし、このときの照射強度は１８０ｍＷ／ｃｍ2 になるように調節した。得られた結果を表１に示す。【００７１】
実施例４
実施例１で用いたオゾンレス低圧ＵＶランプをチャンバーで囲い、同チャンバーの四方に設置された集光鏡の角度と、ロールと紫外線ランプの距離を調節して、照射強度１２０ｍＷ／ｃｍ2 になるように紫外線を集光した。得られた結果を表１に示す。集光鏡による集光で照射強度を調整可能なことを確認した。但し同時に、とくに集光しなくても、照射強度を好ましい範囲に調整できれば、目標とするロール表面の付着物除去効果が得られることも確認した。【００７２】
実施例５
長さ１０１０ｍｍの長い１本のオゾンレス低圧ＵＶランプをＵ字型に６回折り曲げて、１本のランプ長さを約１６０ｍｍにして、ロールに照射するランプを見掛け上６本有るようにしたランプでロールに照射した。得られた結果を表１に示す。ランプの形状を変えても同様の優れたロール表面の付着物除去効果が得られることを確認した。【００７３】
実施例６
実施例１と同様の条件で製膜した。ただし、このとき照射強度は１０ｍＷ／ｃｍ2 になるように調節した。得られた結果を表１に示す。照射強度を低下させたことによりロール表面の付着物除去効果が若干低下したので、照射強度としては１５ｍＷ／ｃｍ2 程度以上が望ましいことが判った。【００７４】
比較例１
実施例１で用いたオゾンレス低圧ＵＶランプを、２５４ｎｍの波長の紫外線とともに、オゾンが発生する１８５ｎｍの波長の紫外線を照射する通常の低圧水銀ランプに代え、実施例１と同様の条件で紫外線を照射して製膜した。ランプからの紫外線によりオゾンが発生したので、被処理ロールのクロムメッキ処理ロールに黒い斑点が出たり、一部腐食のような欠点が見つかったりして、該予熱ロールにダメージが発生しており、フィルムに傷が発生したので、継続して生産はできなかった。さらに、このオゾンガスは人体にも悪影響を与えるので、強制的にランプ周りの空気を排出させたが、完璧な排出は難しく、オゾン臭がしていた。このテストの結果を表１に示した。【００７５】
比較例２
実施例１で用いたオゾンレス低圧ＵＶランプの電源を切った以外は実施例１と同じようにしてフィルムを製膜したが、予熱ロールに経時でオリゴマーが付着して得られたフィルム表面にスクラッチ傷や、異物が付着していた。【００７６】
比較例３
実施例１で用いたオゾンレス低圧ＵＶランプを高圧水銀ランプに代えて１ｋＷ（使用電力１０００Ｗ）の照射を行った他は、実施例１と全く同じようにして製膜したところ、ロールのクリーン化が遅いばかり、ロール表面温度が経時と共に上昇して行き、フィルムが部分的にロールに粘着しフィルム表面欠点となった。さらに、このランプで用いる電力も、実施例１の１１０Ｗに比べ１０００Ｗと大きく、またランプ寿命も実施例１の約６０００時間に比べ約１０００時間と短く、しかもランプ価格も高く、ランニングコストが高く付くと言う欠点もあった。【００７７】
【表１】
2018012052.tif 000003
【００７８】
この結果、とくに実施例１〜５では（実施例６でも実用上問題がない程度に）、ロール汚れがなく、且つロール上でのフィルムの滑りや、フィルム表面の擦り傷、掻き傷などは皆無であった。長時間の製膜に対しても問題となるロール汚れは認められなかった。かくして得られたフィルムは、ロール汚れや表面欠点が全く無い平面性の優れたフィルムであった。【００７９】
それに対し、比較例１〜３では、製膜から２４時間後ですでにロール表面にわずかに付着物の発生が認められ、７２時間後はロール上でフィルム滑りや傷転写などが発生した。この時得られた二軸延伸フィルム表面には異物の付着のみならず、擦り傷・掻き傷などの表面欠点が多く存在した。【００８０】
すなわち、前述の特許文献５のように、たとえ低圧水銀ランプを使用しても、主要波長を１２０ｎｍ−３８０ｎｍとし２２０ｎｍ以下の波長の紫外線が存在する場合には、比較例１の結果と同様に、オゾンが発生する問題が解消されない。一方、前述の特許文献７のように、３１０ｎｍ−３９０ｎｍの紫外光の照射強度を大きくすると、比較例３の結果と同様に、ロール昇温が発生してシート状物の粘着等の問題が発生し、かつ、高圧水銀ランプを使用することにより設備費の増加、紫外線漏れ対策の困難性を伴う。本発明では、これらの問題を発生させることなく、目標とするオゾンレスの状態にて、所望のロール汚れの除去が可能になる。【００８１】
さらに、本発明による効果をより明確に確認するために、以下に説明するオゾンレス低圧ＵＶランプを用いたＰＥＴオリゴマー汚れの除去効果確認試験を実施した。【００８２】
［オゾンレス低圧ＵＶランプを用いたＰＥＴオリゴマー汚れの除去効果確認試験］
１．試験の概要
３１０ｎｍ以下の波長の紫外線はＰＥＴ（ポリエチレンテレフタレート）フィルムに対する透過率はゼロである。これらの紫外線はＰＥＴに１００％吸収される。ＰＥＴのオリゴマーは、ＰＥＴとほぼ同じ組成比のベンゼン核とカルボニル基からなる類似の分子構造のモノマーで構成されていることが判っている。したがって、ＰＥＴのオリゴマーも３１０ｎｍ以下の波長の紫外線を効率良く吸収すると思われる。試験に用いたオゾンレス低圧ＵＶランプから発生する紫外線は、実質的に、さらに短波長の２５４ｎｍの波長の紫外線のみであることから、ＰＥＴオリゴマーに対して極めて吸収されやすく、ＰＥＴオリゴマーの分解力が高いことが推測される。これを確認するために、このオゾンレス低圧ＵＶ照射によるＰＥＴオリゴマーの分解除去実験を行った。画像処理ソフト“ImageJ”を使用して、デジタルカメラ写真から試料表面のオリゴマー残量をGray Valueとして測定する方法で、オゾンレス低圧ＵＶランプのオリゴマー除去能力を調べた。【００８３】
２．オリゴマーの種類
Ａ：ＴＤ（横）延伸ライン部：
図１に概略構成を示すＰＥＴ二軸延伸フィルム製造ラインのＴＤ（横）延伸ライン３部分からオリゴマーを採取（概略組成は図に示すようにテレフタル酸（ＴＰＡ）：２０％、モノ−２−ヒドロキシエチルテレフタル酸（ＭＨＴ）：３０％、環状化合物（環化と略して表記）、特に環状３量体：１０％、残りはそれ以外の物質である。）
Ｂ：ＭＤ（縦）延伸ライン部（図１に符号２で表示）：
採取が難しいため、市販試薬テレフタル酸を代用し、ＴＰＡ：７０％、環状化合物（環化）、特に環状３量体：３０％に調製して使用
Ｃ：キャスティング装置部：
Ａ−ＰＥＴ（非晶［Ａｍｏｒｐｈｏｕｓ］−ＰＥＴ）シート製造ラインの冷却ロール１（キャスティングロール）［図１］上部のＴダイス４周辺からオリゴマーを採集（ＴＰＡ：２０％、ＭＨＴ：１５％、ＢＨＴ（ビス−２−ヒドロキシエチルテレフタル酸）：５％、環状化合物（環化）、特に環状３量体：７％、残りはそれ以外の物質である。）【００８４】
３．ロールを想定した試料の表面処理の種類
ＡＴ：黒灰色アルミナチタニヤ（Ａｌ２Ｏ３／４０％ＴｉＯ２）プラズマ溶射膜
Ｒａ：０．０８μｍ以下の研磨仕上げ面
ＨＣｒ  ０．２Ｓ：ハードクロムめっき、表面粗度０．２Ｓ以下の鏡面研磨面
ＨＣｒ  Ａｓ  Ｐｌａｔｉｎｇ：ハードクロムめっき、めっき後のままの磨き無し表面
ＷＣＮｉＣｒ：タングステンカーバイド系（ＷＣ／２０％Ｎｉ／７％Ｃｒ）高速フレーム溶射（ＨＶＯＦ）膜、Ｒａ：０．０８μｍ以下の研磨仕上げ面【００８５】
４．ＵＶ照射によるオリゴマー分解残量の測定方法
オリゴマーの付着量はわずかであるため、重量減量は天秤の測定誤差範囲となり重量減ではオリゴマー分解量は判断できない。オリゴマー塗布膜表面は基材よりＧｒａｙ  Ｖａｌｕｅ（白色度）が高いので、目視だとオリゴマーの残留状態は容易に判断できるが、定量的な表現ができない。そこで、画像処理ソフト“ＩｍａｇｅＪ”で試験片のデジタルカメラ写真をグレイに変換後に、オリゴマー付着部のピクセル単位のＧｒａｙ  Ｖａｌｕｅを測定し、オリゴマー汚れの残留量の指標とした。【００８６】
基材表面が、オリゴマーで完全に覆れているときはＧｒａｙ  Ｖａｌｕｅは図２に示す標準グレースケールにて１６０〜１７０となる。また、基材表面と同じＧｒａｙ  Ｖａｌｕｅのときはオリゴマーは完全に除去されていることを示している。一部のオリゴマーが分解除去されて基材表面が露出し始めるとＧｒａｙ  Ｖａｌｕｅは下がりはじめ、オリゴマーと基材表面のＧｒａｙ  Ｖａｌｕｅの中間の値を示すようになる。したがって、基材表面と同じＧｒａｙ  Ｖａｌｕｅになるまでは、Ｇｒａｙ  Ｖａｌｕｅが高いほどオリゴマー残留が多いことを示している。【００８７】
測定対象試料の測定枠で囲まれた領域全体または、測定線上のＧｒａｙ  Ｖａｌｕｅ（Ｐｉｘｅｌ単位）の平均値を測定データとした。Ｇｒａｙ  Ｖａｌｕｅ（黒＝０→灰色２５４ｓｔｅｐｓ→白＝２５６）の測定により、残留量の定量的表現が可能である。このオリゴマー残留量の測定方法は、目視による判断を半定量化した方法であるが再現性が良い。【００８８】
５．試験条件
（１）ＰＥＴオリゴマー塗布液：オリゴマー０．８ｇを１００ｃｃエタノールに添加し、攪拌混合。
試薬TPA の塗布液：試薬ＴＰＡ（テレフタル酸）１ｇを１００ｃｃＮ，Ｎジメチルホルムアミドに溶解。この溶解液をさらにトルエンと1：1 混合。
（２）オリゴマーの塗布：塗布液を浸みこませた二つ折り１５Ｗ×５０Ｌウエスで１〜２回塗り。
（３）試験片のセットと照射距離：シリコンラバーヒーター上に設置、照射距離６５ｍｍ。
（４）試験片の温度調整：試験片の表面に温調用熱電対をセット。
（５）ブロアーを作動させた状態で試験を行なった。
（６）規定時間ごとに、オリゴマーの分解状況をデジタルカメラで撮影。【００８９】
６．試験装置
図３（Ａ）に示す照射試験機１０を用いた。図３（Ａ）に示すように、ガイドレール１１とラボジャッキ・ハンドル１２により位置、高さが調整可能なステージ１３上に試験片１４をセットし、ダクト口１５から排気しながら、端子台１６、ランプ端子台１７を介して給電されるオゾンレス低圧ＵＶランプ１８からの特定波長の紫外線を、反射板１９による反射も利用しつつ、試験片１４に照射した。図３（Ｂ）に示すように、この試験用オゾンレス低圧ＵＶランプ装置２０としては、実質発光長φ１６×１１００Ｌ（ｍｍ）のオゾンレス低圧ＵＶランプ１８を５回折り曲げて１６０×１６０（ｍｍ）の面状ヒーターに加工したものを用いた。【００９０】
オゾンレス低圧ＵＶランプのガラス管材質：オゾンレス石英ガラス（オゾンを生成する危険性がある２２０ｎｍ以下の波長の紫外線を遮断可能で、同時に２５４ｎｍの波長の吸収は少ないように重金属等を添加した溶融石英ガラス）
ランプ電力：１１０Ｗ
ＵＶ照度：１５ｍＷ／ｃｍ２（照射距離６０〜６５ｍｍ）
ランプ冷却：ブロアーによる強制空冷【００９１】
使用したオゾンレス石英ガラスの紫外線透過特性を、図４に、波長（Wavelength:nm）と透過率（transmittance:%）との関係図として、普通溶融石英ガラスと合成石英ガラスと比較して示した。また、使用したオゾンレス低圧ＵＶランプのスペクトルを、波長（Wavelength:nm）と相対強度（％）との関係図として図５に示した。【００９２】
Ａ．二軸延伸ラインのＰＥＴオリゴマーへのオゾンレスＵＶの照射試験
下記の条件で試験した。試験結果を表２および図６に示す。さらに、Ｇｒａｙ  Ｖａｌｕｅ測定のためにデジタルカメラで撮影した映像の代表例を図７、図８に示す。
オリゴマーの種類：Ａ 
基材（試験片）：（１）ＨＣｒ  ０．２Ｓ
（２）ＷＣＮｉＣｒ
（３）ＡＴ
（４）ＨＣｒ  Ａｓ  Ｐｌａｔｉｎｇ
基材温度：７１〜７５℃
Gray Value の測定枠形状：１０×１０ｍｍ【００９３】
【表２】
2018012052.tif 000004
【００９４】
次に、基材（試験片）の温度のオリゴマー除去性能への影響を、下記条件の試験により調べた。
オリゴマーの種類：Ａ
基材          ：ＨＣｒ  Ａｓ  Ｐｌａｔｉｎｇ
UV照射距離    ：６５ｍｍ
Gray Value の測定枠形状：１０×１０ｍｍ
測定値は測定枠内部の平均値とした。結果を表３および図９に示す。【００９５】
【表３】
2018012052.tif 000005
【００９６】
Ｂ．試薬テレフタル酸（ＴＰＡ）の塗布膜へのオゾンレスＵＶ照射試験
下記の条件で試験した。試験結果を図１０および図１１に示す。
オリゴマーの種類  ：Ｂ
基材（試験片）：ＨＣｒ  Ａｓ  Ｐｌａｔｉｎｇ
ＵＶ照射距離  ：６５ｍｍ
基材温度      ：７１〜７５℃
Gray Value の測定枠形状：３０ｍｍ×５０ｍｍ
測定値は、測定枠の基準線に平行で、３０ｍｍ幅の線に沿った値の平均値とした。【００９７】
Ｃ．Ａ−ＰＥＴシートオリゴマーへのオゾンレスＵＶ照射試験
下記の条件で試験した。試験結果を図１２〜図１４および表４に示す。
オリゴマーの種類：Ｃ（Ａ−ＰＥＴシートオリゴマー）
基材（試験片）：ＨＣｒ  ０．２Ｓ
基材温度      ：３０〜３５℃
Gray Value の測定枠形状：２５ｍｍ×３７ｍｍ
測定値は、測定枠の基準線に平行で、２５ｍｍ幅の線に沿った値の平均値とした。【００９８】
図１２に示すように、２５ｍｍ×３７ｍｍの測定枠において、ＵＶ未照射部、２時間照射部、３時間照射部、５時間照射部、７時間照射部にマスキングを移動させて区分し、それぞれの区分位置のオリゴマー残量をＧｒａｙ  Ｖａｌｕｅにて測定したところ、図１３に示す結果が得られた。それぞれの区分位置におけるオリゴマー残量の代表値を図１３のグラフから読み取ってまとめると、表４に示すようになり、それをグラフにすると、図１４に示すようになる。【００９９】
【表４】
2018012052.tif 000006
【０１００】
上述の一連の試験結果からも分かるように、本発明により、オゾンレス低圧ＵＶランプを用いてオゾンを発生させない特定波長の紫外線を照射することによって、優れたオリゴマー除去性能が得られることが確認できた。【０１０１】
すなわち、本発明は、オゾンレス低圧ＵＶランプを用いてオゾンを発生させない特定波長の紫外線のみを照射することにより、オゾン発生に伴う問題を生じることなく、例えば上記のようにＰＥＴのオリゴマー等の低分子量化合物の付着物を、残存しないように或いは残存したとしてもその残存量を極力小さく抑えるように分解ガス化して、実際に効率よく除去することが可能な方法であり、その本発明による除去効果が、上述の一連の試験によって実証された。
【産業上の利用可能性】
【０１０２】
本発明に係るロール表面の付着物除去方法は、ロール表面の汚れが問題となるあらゆる熱可塑性樹脂シート状物の製造に適用できる。
【符号の説明】
【０１０３】
１  冷却ロール
２  ＭＤ（縦）延伸ライン
３  ＴＤ（横）延伸ライン
４  Ｔダイス
１０  照射試験機
１１  ガイドレール
１２  ラボジャッキ・ハンドル
１３  ステージ
１４  試験片
１５  ダクト口
１６  端子台
１７  ランプ端子台
１８  オゾンレス低圧ＵＶランプ
１９  反射板
２０  試験用オゾンレス低圧ＵＶランプ装置
【図１】
2018012052.tif 000007
【図２】
2018012052.tif 000008
【図３】
2018012052.tif 000009
【図４】
2018012052.tif 000010
【図５】
2018012052.tif 000011
【図６】
2018012052.tif 000012
【図７】
2018012052.tif 000013
【図８】
2018012052.tif 000014
【図９】
2018012052.tif 000015
【図１０】
2018012052.tif 000016
【図１１】
2018012052.tif 000017
【図１２】
2018012052.tif 000018
【図１３】
2018012052.tif 000019
【図１４】
2018012052.tif 000020
【手続補正書】
【提出日】平成29年5月22日(2017.5.22)
【手続補正１】
【補正対象書類名】特許請求の範囲
【補正対象項目名】全文
【補正方法】変更
【補正の内容】
【特許請求の範囲】
【請求項１】
熱可塑性樹脂シート状物の製造に用いられるロールの表面にオゾンレスの大気中でＵＶランプからの紫外線を照射してロール表面の付着物を除去する方法であって、前記ＵＶランプとして、低圧ＵＶランプであり、かつ、照射光から２２０ｎｍ以下の波長の紫外線を消失させてオゾンを発生させない特定波長の紫外線を照射するオゾンレス低圧ＵＶランプを用いることを特徴とする、ロール表面の付着物除去方法。
【請求項２】
前記特定波長の紫外線が、２２０ｎｍを超え３１０ｎｍ以下の範囲内の波長の紫外線を含んでいる、請求項１に記載のロール表面の付着物除去方法。
【請求項３】
前記特定波長の紫外線が、実質的に２５４ｎｍの波長の紫外線のみを含んでいる、請求項２に記載のロール表面の付着物除去方法。
【請求項４】
前記オゾンレス低圧ＵＶランプの管に、２２０ｎｍ以下の波長の紫外線の透過を規制可能に調製された石英ガラスを用いる、請求項１〜３のいずれかに記載のロール表面の付着物除去方法。
【請求項５】
前記オゾンレス低圧ＵＶランプからの照射光を、回転される前記ロールの面長方向に沿って延びるように集光させる、請求項１〜４のいずれかに記載のロール表面の付着物除去方法。
【請求項６】
前記ロールの表面に照射する２５４ｎｍの波長の紫外線の強度を、１５ｍＷ／ｃｍ２以上に制御する、請求項１〜５のいずれかに記載のロール表面の付着物除去方法。
【請求項７】
前記オゾンレス低圧ＵＶランプの紫外線照射部を、回転される前記ロールの面長方向に沿って往復動させる、請求項１〜６のいずれかに記載のロール表面の付着物除去方法。
【請求項８】
前記ロールの表面の材質が、少なくともステンレスを含む金属、硬質クロムメッキ、セラミック溶射膜、炭化タングステン系超硬合金の溶射膜からなる群から選ばれた材質からなる、請求項１〜７のいずれかに記載のロール表面の付着物除去方法。
【請求項９】
前記ロールの表面温度が熱可塑性樹脂シート状物を形成する樹脂のガラス転移点温度よりも２０℃低い温度以上に加熱されている、請求項１〜８のいずれかに記載のロール表面の付着物除去方法。
【請求項１０】
ロール表面の付着物が、熱可塑性樹脂のモノマー、オリゴマー、トリマー、ダイマー、環状化合物などの低分子量物、分解物、熱可塑性樹脂からのブリードアウト物、あるいは熱可塑性樹脂への添加物である、請求項１〜９のいずれかに記載のロール表面の付着物除去方法。
【請求項１１】
ロール表面の付着物に、テレフタル酸、ビスヒドロキシエチルテレフタル酸、モノヒドロキシエチルテレフタル酸、環状化合物のうち、少なくとも一種が含まれている、請求項１０に記載のロール表面の付着物除去方法。
【請求項１２】
前記熱可塑性樹脂シート状物が、ポリオレフィン、ポリアミド、ポリエステル、アクリル、ポリカーボネートのいずれかよりなる、請求項１〜１１のいずれかに記載のロール表面の付着物除去方法。
【請求項１３】
請求項１〜１２のいずれかに記載の方法により表面の付着物が除去されたロールを用いることを特徴とする、熱可塑性樹脂シート状物の製造方法。
【請求項１４】
熱可塑性樹脂を溶融押出後に二軸延伸する、請求項１３に記載の熱可塑性樹脂シート状物の製造方法。
【手続補正２】
【補正対象書類名】明細書
【補正対象項目名】０００２
【補正方法】変更
【補正の内容】
【０００２】
温と共にブリードアウトするので、加熱ロール表面に上記低分子化合物が転写したり、粘着したりしてロール表面に付着する。これらのロール表面に付着した有機物等が経時で大きく突起状に成長し、この突起が加熱されるフィルム表面にスクラッチ傷等を付けて問題となるばかりか、さらに該付着物がフィルム表面に転写移行して、その付着物がフィルム表面で異物欠点となったり、さらに他のロールとの間でスクラッチ擦り傷の原因になったりする。そこで今まではこのように汚れたロールを清掃するために、一旦製膜を止めてロール表面を拭き取ることにより付着物の除去を行ってきた。しかし、この作業は効率が悪く、生産性の大幅な低減につながっていた。
［０００４］
この問題を解消するため、インラインでロール清浄する方法としては色々と提案されている。例えば、特許文献１や特許文献２には拭き取り布をロールに接触させて拭き取る方法や、特許文献３には洗浄液をつけて拭き取る方法などが開示されている。しかしこれらの方法では、フィルム表面の有機付着物を多少とも低減させることはできるが、完全に除くことができず、さらに一旦拭き取った有機物が再度ロール表面上に落下する問題もあり、ロール表面上に蓄積する汚れ防止に対して十分とは言えなかった。
［０００５］
また、特許文献４や特許文献５、特許文献６、特許文献８には、低圧（水銀）ＵＶ（ＵＶ：紫外線）ランプによる紫外線照射によってロール表面の付着物を非接触で化学分解して洗浄する方法が開示されている。しかしこの方法は、オゾン発生領域である２２０ｎｍ以下の波長１８５ｎｍと、２５４ｎｍなどの波長を含んだ低圧水銀ランプによる紫外線の照射によって、紫外線による光分解作用と、波長１８５ｎｍの紫外線によって発生するオゾンによる酸化作用とで、ロール表面の付着有機物を非接触で除去する方法である。すなわち、１８５ｎｍ以下の紫外線でオゾンを発生させ、そのオゾンの酸化力で有機物を分解させ、また、波長２５４ｎｍの紫外線は、オゾン（Ｏ３）を分解して活性酸素（Ｏ）を生じさせ、オゾンの酸化作用を強化するとされている方法であり、オゾンの発生とそのオゾンの酸化作用の強化を必須の構成とする方法である。特に特許文献５には、オゾンガスを発生させることで有機物分解能力
【手続補正３】
【補正対象書類名】明細書
【補正対象項目名】０００５
【補正方法】変更
【補正の内容】
【０００５】
特許文献６：特開昭６３−２６６８２５号公報
特許文献７：特開２０１５−３３８１２号公報
特許文献８：特開平８−１１１８６号公報
発明の概要
発明が解決しようとする課題
［０００９］
そこで本発明の課題は、上述した従来技術における種々の問題点に鑑み、熱可塑性樹脂シート状物の製造中にインラインでロール上の有機物などの付着物をオゾンレスの大気中で実質的にオゾンを発生させないオゾンレス低圧ＵＶ光のみを照射することで、ロールに非接触でオリゴマーなどの分解効率がよく、しかもオゾン排気装置やロール冷却装置などの付属部品が不要で、しかもＵＶランプの設置場所や取扱い性にも優れ、照射するロール材質に限定はなく、ランニングコストも安くオリゴマーなどを除去できる方法を提供することにあり、さらに得られたシート状物の表面にロール付着物に起因する欠点のない、高品質な熱可塑性樹脂シート状物を優れた生産性をもって製造することを可能とする熱可塑性樹脂シート状物の製造方法を提供することにある。
課題を解決するための手段
［００１０］
本発明者らは前述した問題点に鑑み、鋭意検討した結果、本発明に到達したものである。上記課題を解決するため、本発明は以下の構成を採用する。すなわち、
（１）熱可塑性樹脂シート状物の製造に用いられるロールの表面にオゾンレスの大気中でＵＶランプからの紫外線を照射してロール表面の付着物を除去する方法であって、前記ＵＶランプとして、低圧ＵＶランプであり、かつ、照射光から２２０ｎｍ以下の波長の紫外線を消失させてオゾンを発生させない特定波長の紫外線を照射するオゾンレス低圧ＵＶランプを用いることを特徴とする、ロール表面の付着物除去方法である。ここで、オゾンレスの大気中で上記オゾンレス低圧ＵＶランプからの紫外線がロールの表面に照射されるが、上記オゾンレス低圧ＵＶランプから照射される特定波長の紫外線から、２２０ｎｍ以下の波長の紫外線が実質的に消失されていればよく、実質的にとは、基本的にと言うことで、オゾンガスを発生させる２２０ｎｍ以下の波長の紫外線が、好ましいオゾンレスの状態を形成できるようにランプからの照射光から意図的に消失されていればよい。
【手続補正４】
【補正対象書類名】明細書
【補正対象項目名】０００６
【補正方法】変更
【補正の内容】
【０００６】
また、上記オゾンレス低圧ＵＶランプから照射される特定波長の紫外線には、波長２２０ｎｍ以下以外の長波長の光が多少とも含まれていてもよい。なお、上記熱可塑性樹脂シート状物とは、未延伸、一軸延伸、二軸延伸の熱可塑性樹脂フィルムをはじめ、より厚い熱可塑性樹脂シートまで含む概念である。
［００１１］
（２）前記特定波長の紫外線が、２２０ｎｍを超え３１０ｎｍ以下の範囲内の、中でも２２０ｎｍを超え３０８ｎｍ以下の範囲内の波長の紫外線を含んでいる、（１）に記載のロール表面の付着物除去方法。波長が２２０ｎｍを超える紫外線は、基本的にオゾンガスを発生させないが、あまり長波長の紫外線は、有機物の光分解に寄与しないばかりか、ランプの出力を大きくする必要が生じたり、ロール表面温度の望ましくない上昇を招いたりする別の問題が発生するので、長波長側の上限を適切に抑えておくことが好ましい。このような好ましい範囲内の波長の紫外線を照射可能なオゾンレス低圧ＵＶランプとしては、次に述べるようなオゾンレス低圧水銀ランプが最適であるが、エキシマランプを用いることも可能である。上記３０８ｎｍは、オゾンレス低圧ＵＶランプとしてエキシマランプを用いた場合の波長を示している。
［００１２］
（３）前記特定波長の紫外線が、実質的に２５４ｎｍの波長の紫外線のみを含んでいる、（２）に記載のロール表面の付着物除去方法。すなわち、低圧ＵＶランプとして低圧水銀ランプを用いる場合、照射光の強度のピークは波長１８５ｎｍと２５４ｎｍに現れるが、これを本発明におけるオゾンレス低圧ＵＶランプとして用いるオゾンレス低圧水銀ランプとするために、照射光から波長１８５ｎｍの紫外線を消失させ、実質的に２５４ｎｍの波長の紫外線のみを含んでいる特定波長の紫外線とすることを意図したものである。波長１８５ｎｍの紫外線の消失によって、確実にオゾンの発生を規制でき、２５４ｎｍの波長の紫外線のみとすることにより、オゾンレスの状態にて（つまり、オゾンレスの大気中で）有機物等からなるロール付着物の除去にとって最も有効な紫外線照射の条件を生成できることになる。このようなオゾンレス低圧水銀ランプを、本発明における最も有効なオゾンレス低圧ＵＶランプとして用いることができる。
【手続補正５】
【補正対象書類名】明細書
【補正対象項目名】０００７
【補正方法】変更
【補正の内容】
【０００７】
［００１３］
（４）前記オゾンレス低圧ＵＶランプの管に、２２０ｎｍ以下の波長の紫外線の透過を規制可能に調製された石英ガラスを用いる、（１）〜（３）のいずれかに記載のロール表面の付着物除去方法。２２０ｎｍ以下の波長の紫外線の透過を規制可能に調製された石英ガラスとしては、例えば、特殊な酸化金属をドープした石英ガラスや、溶融石英ガラスに重金属等を加えた石英ガラスが挙げられる。オゾンレス低圧ＵＶランプの管にこのような調製された石英ガラスを用いることで、オゾンを発生させる２２０ｎｍ以下の波長の紫外線の透過を防止でき、ロール表面近傍でのオゾンの発生を回避できる。この状態で、上述の２２０ｎｍを超え３０８ｎｍ以下の範囲内の波長の紫外線、好ましくは上記２５４ｎｍの波長の紫外線を照射することにより、オゾンレスの状態で（つまり、オゾンレスの大気中で）効率よくロール付着物を除去できる。
［００１４］
（５）前記オゾンレス低圧ＵＶランプからの照射光を、回転される前記ロールの面長方向（ロールの幅方向とも言う。）に沿って延びるように集光させる、（１）〜（４）のいずれかに記載のロール表面の付着物除去方法。すなわち、回転されるロールの表面から付着物を効率よくかつ効果的に除去するために、ロール幅方向に対して直線状に延びる領域に所定の紫外線を集光させて照射するのである。オゾンレス低圧ＵＶランプの管形状としては、ロール幅方向に対して長く延びる直線形状のものであってもよく、Ｕ字管やＶ字管のような折り返し形状に形成することも可能である。照射強度や照射領域を考慮して適切に設定すればよい。
［００１５］
（６）前記ロールの表面に照射する２５４ｎｍの波長の紫外線の強度を、１５ｍＷ／ｃｍ２以上に制御する、（１）〜（５）のいずれかに記載のロール表面の付着物除去方法。ロールの表面に照射する特定波長の紫外線の強度は、目標とするロール表面の付着物除去性能が得られるように適宜制御されればよいが、上述の２５４ｎｍの波長の紫外線を基準に取ると、その強度を１５ｍＷ／ｃｍ２以上に制御することが好ましく、より好ましくは２０ｍＷ／ｃｍ２以上である。
［００１６］
（７）前記オゾンレス低圧ＵＶランプの紫外線照射部を、回転される前記ロ
【手続補正６】
【補正対象書類名】明細書
【補正対象項目名】００１１
【補正方法】変更
【補正の内容】
【００１１】
発明を実施するための形態
［００２７］
以下に、本発明に係るロール表面の付着物除去方法および熱可塑性樹脂シート状物の製造方法について詳細に説明する。なお、以下の説明においては、熱可塑性樹脂シート状物が熱可塑性樹脂フィルムである場合を例にとって説明する。
［００２８］
本発明に係るロール表面の付着物除去方法では、有機物で汚染されたロールに、オゾンレスの大気中で、実質的にオゾンを発生させない特定の波長を持つオゾンレス低圧ＵＶ線を照射したときに非常に有効であり、その効果は熱可塑性樹脂フィルムの生産中に汚染されたロール表面を、オゾンにより人体や被処理ロール面に悪影響を与えずに、付着有機物を効率よく分解ガス化して除去でき、かつ取扱い性に優れ、しかもランニングコストの安いロール表面上の有機物除去方法を提供するものである。なお、人体に有害な被害を与えないほどの０．０５ｐｐｍ以下のオゾン発生なら通常許容されるが、この程度であってもオゾン発生は好ましくはないので、本発明で言うオゾンレスとは、オゾン発生が皆無の状態を目指している。
［００２９］
すなわち、本発明は、熱可塑性樹脂フィルムの製造に用いられるロールの表面に、オゾンレスの大気中で、実質的に２２０ｎｍ以下の波長を含まない特定波長のオゾンレス低圧ＵＶランプからの紫外線を照射することとし、さらに好ましくは、上記特定波長の紫外線が実質的に２２０ｎｍを超え３０８ｎｍ以下の波長を含む特定の紫外線を照射することを特徴とするロール表面の付着物除去方法に関するものである。
［００３０］
用いるオゾンレス低圧ＵＶランプから照射される紫外線については、２２０ｎｍ以下の低波長の紫外線を実質的に消失させて上記の如く実質的に２２０ｎｍを超え３０８ｎｍ以下の波長を含む特定の紫外線を照射するが、このオソンが発生させる１８５ｎｍなどの低波長光を出射される照射光から消失させるには、例えば、ランプ管を溶融石英ガラスに重金属をまぜた石英ガラスから構成し、上記低波長の紫外線を吸収させる手法が好適であり、それによって、実質的に２５４ｎｍの波長の紫外線のみ照射するオゾンレス低圧Ｕ
【手続補正７】
【補正対象書類名】明細書
【補正対象項目名】００２７
【補正方法】変更
【補正の内容】
【００２７】
に、オゾンレスの大気中で、このオゾンレス低圧ＵＶ照射によるＰＥＴオリゴマーの分解除去実験を行った。画像処理ソフト“ＩｍａｇｅＪ”を使用して、デジタルカメラ写真から試料表面のオリゴマー残量をＧｒａｙ  Ｖａｌｕｅとして測定する方法で、オゾンレス低圧ＵＶランプのオリゴマー除去能力を調べた。
［００８３］
２．オリゴマーの種類
Ａ：ＴＤ（横）延伸ライン部：
図１に概略構成を示すＰＥＴ二軸延伸フィルム製造ラインのＴＤ（横）延伸ライン３部分からオリゴマーを採取（概略組成は図に示すようにテレフタル酸（ＴＰＡ）：２０％、モノ−２−ヒドロキシエチルテレフタル酸（ＭＨＴ）：３０％、環状化合物（環化と略して表記）、特に環状３量体：１０％、残りはそれ以外の物質である。）
Ｂ：ＭＤ（縦）延伸ライン部（図１に符号２で表示）：
採取が難しいため、市販試薬テレフタル酸を代用し、ＴＰＡ：７０％、環状化合物（環化）、特に環状３量体：３０％に調製して使用
Ｃ：キャスティング装置部：
Ａ−ＰＥＴ（非晶［Ａｍｏｒｐｈｏｕｓ］−ＰＥＴ）シート製造ラインの冷却ロール１（キャスティングロール）［図１］上部のＴダイス４周辺からオリゴマーを採集（ＴＰＡ：２０％、ＭＨＴ：１５％、ＢＨＴ（ビス−２−ヒドロキシエチルテレフタル酸）：５％、環状化合物（環化）、特に環状３量体：７％、残りはそれ以外の物質である。）
［００８４］
３．ロールを想定した試料の表面処理の種類
ＡＴ：黒灰色アルミナチタニヤ（Ａｌ２Ｏ３／４０％ＴｉＯ２）プラズマ溶射膜
Ｒａ：０．０８μｍ以下の研磨仕上げ面
ＨＣｒ  ０．２Ｓ：ハードクロムめっき、表面粗度０．２Ｓ以下の鏡面研磨面
ＨＣｒ  Ａｓ  Ｐｌａｔｉｎｇ：ハードクロムめっき、めっき後のままの磨き無し表面
ＷＣＮｉＣｒ：タングステンカーバイド系（ＷＣ／２０％Ｎｉ／７％Ｃｒ）
【手続補正８】
【補正対象書類名】明細書
【補正対象項目名】００３２
【補正方法】変更
【補正の内容】
【００３２】
まとめると、表４に示すようになり、それをグラフにすると、図１４に示すようになる。
［００９９］
［表４］
2018012052.tif 000021
［０１００］
上述の一連の試験結果からも分かるように、本発明により、オゾンレスの大気中で、オゾンレス低圧ＵＶランプを用いてオゾンを発生させない特定波長の紫外線のみを照射することによって、優れたオリゴマー除去性能が得られることが確認できた。
［０１０１］
すなわち、本発明は、オゾンレスの大気中で、オゾンレス低圧ＵＶランプを用いてオゾンを発生させない特定波長の紫外線のみを照射することにより、オゾン発生に伴う問題を生じることなく、例えば上記のようにＰＥＴのオリゴマー等の低分子量化合物の付着物を、残存しないように或いは残存したとしてもその残存量を極力小さく抑えるように分解ガス化して、実際に効率よく除去することが可能な方法であり、その本発明による除去効果が、上述の一連の試験によって実証された。
産業上の利用可能性
［０１０２］
本発明に係るロール表面の付着物除去方法は、ロール表面の汚れが問題となるあらゆる熱可塑性樹脂シート状物の製造に適用できる。
符号の説明
［０１０３］
１  冷却ロール
２  ＭＤ（縦）延伸ライン
３  ＴＤ（横）延伸ライン
４  Ｔダイス
１０  照射試験機
１１  ガイドレール
【手続補正書】
【提出日】平成29年10月23日(2017.10.23)
【手続補正１】
【補正対象書類名】特許請求の範囲
【補正対象項目名】請求項１０
【補正方法】変更
【補正の内容】
【請求項１０】
ロール表面の付着物が、熱可塑性樹脂のモノマー、オリゴマ−、トリマー、ダイマー、環状化合物の低分子量物、分解物、熱可塑性樹脂からのブリードアウト物、あるいは熱可塑性樹脂への添加物である、請求項１〜９のいずれかに記載のロール表面の付着物除去方法。
【国際調査報告】
2018012052.tif 000022
2018012052.tif 000023
2018012052.tif 000024
2018012052.tif 000025